ПОЛИУРЕТАНОВЫЙ ЭЛЕМЕНТ ИЗГИБНОЙ ЖЕСТКОСТИ

1. Элемент изгибной жесткости, содержащий (i) гибкий полимерный рукав, имеющий массу, по меньшей мере, 500 кг, имеющий аксиальное сквозное отверстие для приема вытянутого в длину гибкого элемента и (ii) средства крепления для прикрепления рукава к опоре, при этом весь гибкий полимерный рукав или его часть представляет собой полиуретановый эластомер, полученный в реакции преполимера с изоцианатными окончаниями и отверждающего агента при изоцианатном индексе от 90 до 120, где преполимер с изоцианатными окончаниями имеет содержание изоцианата от 7 до 15% масс и представляет собой продукт реакции, по меньшей мере, одного ароматического полиизоцианата и, по меньшей мере, одного полиола простого полиэфира, имеющего эквивалентную массу гидроксила от 350 до 2000 и номинальную функциональность от 2 до 2,3, и где отверждающий агент представляет собой один или несколько диольных агентов для продолжения цепи, имеющих эквивалентную массу на группу, реагирующую с изоцианатом, до 125, или смесь, содержащую один или несколько таких диольных агентов для продолжения цепи и один или несколько простых полиэфир полиолов, имеющих эквивалентную массу гидроксила от 350 до 2000 и номинальную функциональность от 2 до 2,3, и содержание твердого сегмента полиуретанового эластомера составляет от 40 до 60% масс.
2. Элемент изгибной жесткости по п. 1, где преполимер с изоцианатными окончаниями имеет содержание изоцианата от 9 до 12% масс., и ароматический полиизоцианат представляет собой MDI, который содержит от 2 до 2,2 изоцианатных группы на молекулу.
3. Элемент изгибной жесткости по любому из пп. 1 или 2, где преполимер представляет собой продукт реакции MDI с одним или несколькими поли(тетраметиленоксид)диолами, имеющими эквивалентную массу гидроксила от 350 до 750, и отверждающий агент представляет собой (i) один или несколько агентов для продолжения цепи или (ii) смесь одного или нескольких агентов для продолжения цепи, от 0 до 10% масс одного или нескольких поли(тетраметиленоксид)диолов и от 0 до 10% масс одного или
нескольких агентов для поперечной сшивки, и преполимер имеет содержание изоцианата от 9 до 12% масс.
4. Элемент изгибной жесткости по п. 3, где агент для продолжения цепи представляет собой единственный материал, реагирующий с изоцианатом, в отверждающем агенте.
5. Элемент изгибной жесткости по п. 3, где агент для продолжения цепи представляет собой 1,3-пропандиол.
6. Элемент изгибной жесткости по п. 5, где преполимер и отверждающий агент реагируют при изоцианатном индексе от 98 до 110.
7. Способ изготовления гибкого рукава элемента изгибной жесткости, включающий смешивание преполимера с изоцианатными окончаниями и отверждающего агента при изоцианатном индексе от 90 до 120, введение полученной в результате смеси в форму для формования и отверждение смеси в форме для формования с формированием полиуретанового эластомера, составляющего весь рукав или его часть, где преполимер с изоцианатными окончаниями имеет содержание изоцианата от 7 до 15% масс и представляет собой продукт реакции, по меньшей мере, одного ароматического полиизоцианата и, по меньшей мере, одного простого полиэфир полиола, имеющего эквивалентную массу гидроксила от 350 до 2000 и номинальную функциональность от 2 до 2,3, и где отверждающий агент представляет собой один или несколько диольных агентов для продолжения цепи или смесь, содержащую один или несколько таких диольных агентов для продолжения цепи, и один или несколько полиолов простых полиэфиров, имеющих эквивалентную массу гидроксила от 350 до 2000 и среднюю номинальную функциональность от 2 до 2,3, и содержание твердого сегмента полиуретанового эластомера составляет от 40 до 60% масс, где преполимер и отверждающий агент отверждаются в форме для формования до тех пор, пока они не отвердятся в достаточной степени для того, чтобы рукав мог извлекаться из формы для формования без повреждения, рукав извлекают из формы для формования, а затем рукав дополнительно отверждается посредством его нагрева вне формы для формования в течение периода от 10 минут до 24 часовпри температуре от 40 до 120ºC, предпочтительно, от 60 до 100ºC, и масса рукава составляет, по меньшей мере, 500 кг.
8. Способ по п. 7, в котором преполимер с изоцианатными окончаниями имеет содержание изоцианата от 9 до 12% масс и ароматический полиизоцианат содержит от 2 до 2,2 изоцианатных групп на молекулу.
9. Способ по одному из пп. 7 или 8, в котором преполимер представляет собой продукт реакции MDI с одним или несколькими поли(тетраметиленоксид)диолами, имеющими эквивалентную массу гидроксила от 350 до 750, и отверждающий агент представляет собой (i) один или несколько агентов для продолжения цепи, или (ii) смесь одного или нескольких агентов для продолжения цепи, от 0 до 10% масс одного или нескольких поли(тетраметиленоксид)диолов и от 0 до 10% масс одного или нескольких агентов для поперечной сшивки, и преполимер имеет содержание изоцианата от 9 до 12% масс.
10. Способ по п. 9, в котором агент для продолжения цепи представляет собой 1,3-пропандиол.
11. Способ прикрепления гибкой трубы, которая простирается из устья подводной скважины к опорному устройству, включающий вставку гибкого элемента в аксиальное сквозное отверстие рукава элемента изгибной жесткости по п. 1, или через него, и фиксацию элемента изгибной жесткости на опорном устройстве с помощью средств крепления элемента изгибной жесткости.
12. Способ по п. 11, в котором опорное устройство представляет собой буй, плавающую или неподвижную добывающую платформу, корабль или другую плавающую структуру.